(57)【要約】【課題】  本発明の目的は、耐摩耗性の機械的強度が強く、かつ、光メモリーが小さく、かつ、繰り返し安定性に優れた電子写真感光体、該電子写真感光体を有するプロセスカートリッジ及び電子写真装置を提供することにある。【解決手段】  本発明は、支持体上の感光層に、特定の構造を有し、かつ、分子量が１５００以上４０００以下である電荷輸送物質を有し、該電荷輸送物質全質量に対して該電荷輸送物質の占める割合が９０質量％以上１００質量％以下であり、さらに特定の構造を有する添加化合物の総和の質量の特定の電荷輸送物質の質量に対する比の値が０．０５以上０．２０以下含有することを特徴とする電子写真感光体、その電子写真感光体を有するプロセスカートリッジ及び電子写真装置に関する。【選択図】  なし【特許請求の範囲】
【請求項１】
支持体及び該支持体上に感光層を有し、該感光層は１種または２種以上の電荷輸送物質を含有し、
該感光層に含有される電荷輸送物質の少なくとも１種は、
下記式（１）
【化１】
2005164663.tif 000040
（式中、Ａｒ１０１〜Ａｒ１０８は、それぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（１）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（１−１）
【化２】
2005164663.tif 000041
（式中、ｔＢｕはターシャリーブチル基、Ｒ１は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物
あるいは
下記式（１−２）
【化３】
2005164663.tif 000042
（式中、Ｒ２及びＲ３は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（１−１）で示される構造を有する化合物の質量（Ｘ１−１）と上記式（１−２）で示される構造を有する化合物の質量（Ｘ１−２）の総和の質量（Ｘ１−１＋Ｘ１−２）の該感光層に含有される電荷輸送物質の全質量（Ｙ１）に対する比の値（（Ｘ１−１＋Ｘ１−２）／Ｙ１）が、０．０５以上０．２０以下である
ことを特徴とする電子写真感光体。
【請求項２】
支持体及び該支持体上に感光層を有し、該感光層は１種または２種以上の電荷輸送物質を含有し、
該感光層に含有される電荷輸送物質の少なくとも１種は、
下記式（２）
【化４】
2005164663.tif 000043
（式中、Ａｒ２０１〜Ａｒ２０９は、それぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（２）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（２−１）
【化５】
2005164663.tif 000044
（式中、ｔＢｕはターシャリーブチル基、Ｒ４は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物、
あるいは
下記式（２−２）
【化６】
2005164663.tif 000045
（式中、Ｒ５及びＲ６は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（２−１）で示される構造を有する化合物の質量（Ｘ２−１）と上記式（２−２）で示される構造を有する化合物の質量（Ｘ２−２）の総和の質量（Ｘ２−１＋Ｘ２−２）の、該感光層に含有される電荷輸送物質の全質量（Ｙ２）に対する比の値（（Ｘ２−１＋Ｘ２−２）／Ｙ２）が、０．０５以上０．２０以下である
ことを特徴とする電子写真感光体。
【請求項３】
支持体及び該支持体上に感光層を有し、該感光層は１種または２種以上の電荷輸送物質を含有し、
該感光層に含有される電荷輸送物質の少なくとも１種は、
下記式（３）
【化７】
2005164663.tif 000046
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（３）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（３−１）
【化８】
2005164663.tif 000047
（式中、ｔＢｕはターシャリーブチル基、Ｒ７は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物
あるいは
下記式（３−２）
【化９】
2005164663.tif 000048
（式中、Ｒ８及びＲ９は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（３−１）で示される構造を有する化合物の質量（Ｘ３−１）と上記式（３−２）で示される構造を有する化合物の質量（Ｘ３−２）の総和の質量（Ｘ３−１＋Ｘ３−２）の、該感光層に含有される電荷輸送物質の全質量（Ｙ３）に対する比の値（（Ｘ３−１＋Ｘ３−２）／Ｙ３）が、０．０５以上０．２０以下である
ことを特徴とする電子写真感光体。
【請求項４】
支持体及び該支持体上に感光層を有し、該感光層は１種または２種以上の電荷輸送物質を含有し、
該感光層に含有される電荷輸送物質の少なくとも１種は、
下記式（４）
【化１０】
2005164663.tif 000049
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（４）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（４−１）
【化１１】
2005164663.tif 000050
（式中、ｔＢｕはターシャリーブチル基、Ｒ１０は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物、
あるいは
下記式（４−２）
【化１２】
2005164663.tif 000051
（式中、Ｒ１１及びＲ１２は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（４−１）で示される構造を有する化合物の質量（Ｘ４−１）と上記式（４−２）で示される構造を有する化合物の質量（Ｘ４−２）の総和の質量（Ｘ４−１＋Ｘ４−２）の、該感光層に含有される電荷輸送物質の全質量（Ｙ４）に対する比の値（（Ｘ４−１＋Ｘ４−２）／Ｙ４）が、０．０５以上０．２０以下である
ことを特徴とする電子写真感光体。
【請求項５】
支持体及び該支持体上に感光層を有し、該感光層は１種または２種以上の電荷輸送物質を含有し、
該感光層に含有される電荷輸送物質の少なくとも１種は、
下記式（５）
【化１３】
2005164663.tif 000052
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（５）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（５−１）
【化１４】
2005164663.tif 000053
（式中、ｔＢｕはターシャリーブチル基、Ｒ１３は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物、
あるいは
下記式（５−２）
【化１５】
2005164663.tif 000054
（式中、Ｒ１４及びＲ１５は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（５−１）で示される構造を有する化合物の質量（Ｘ５−１）と上記式（５−２）で示される構造を有する化合物の質量（Ｘ５−２）の総和の質量（Ｘ５−１＋Ｘ５−２）の、該感光層に含有される電荷輸送物質の全質量（Ｙ５）に対する比の値（（Ｘ５−１＋Ｘ５−２）／Ｙ５）が、０．０５以上０．２０以下である
ことを特徴とする電子写真感光体。
【請求項６】
前記式（１−１）〜（５−１）のいずれかで示される構造を有する化合物、または、前記式（１−２）〜（５−２）のいずれかで示される構造を有する化合物が、下記式（ＡＯ−１）〜（ＡＯ−１１）
【化１６】
2005164663.tif 000055
【化１７】
2005164663.tif 000056
（式（ＡＯ−１）〜（ＡＯ−８）中、ｔＢｕはターシャリーブチル基を示し、式（ＡＯ−１１）中、ｎは構造単位の繰り返し回数を示す。）
で示される構造を有する化合物であることを特徴とする請求項１〜５のいずれかに記載の電子写真感光体。
【請求項７】
前記式（１）中のＺ１１〜Ｚ１５のうち、少なくとも１つが置換または無置換のジベンゾフラニレン基、または、置換または無置換のジベンゾチオフェニレン基であって、その他のＺ１１〜Ｚ１５が置換または無置換のビフェニレン基である、
あるいは、前記式（２）中のＺ２１〜Ｚ２６のうち、少なくとも１つが置換または無置換のジベンゾフラニレン基、または、置換または無置換のジベンゾチオフェニレン基であって、その他のＺ２１〜Ｚ２６が置換または無置換のビフェニレン基である、
あるいは、前記式（３）中のＺ３１〜Ｚ３７のうち、少なくとも１つが置換または無置換のジベンゾフラニレン基、または、置換または無置換のジベンゾチオフェニレン基であって、その他のＺ３１〜Ｚ３７が置換または無置換のビフェニレン基である、
あるいは、前記式（４）中のＺ４１〜Ｚ４８のうち、少なくとも１つが置換または無置換のジベンゾフラニレン基、または、置換または無置換のジベンゾチオフェニレン基であって、その他のＺ４１〜Ｚ４８が置換または無置換のビフェニレン基である、
あるいは、前記式（５）中のＺ５１〜Ｚ５９のうち、少なくとも１つが置換または無置換のジベンゾフラニレン基、または、置換または無置換のジベンゾチオフェニレン基であって、その他のＺ５１〜Ｚ５９が置換または無置換のビフェニレン基である
ことを特徴とする請求項１〜６のいずれかに記載の電子写真感光体。
【請求項８】
前記感光層に含有される電荷輸送物質の全質量に対して、上記式（１）で示される構造を有し、かつ、分子量が１５００以上４０００以下である電荷輸送物質の占める割合が、１００質量％である、
あるいは、前記感光層に含有される電荷輸送物質の全質量に対して、上記式（２）で示される構造を有し、かつ、分子量が１５００以上４０００以下である電荷輸送物質が占める割合が、１００質量％である、
あるいは、前記感光層に含有される電荷輸送物質の全質量に対して、上記式（３）で示される構造を有し、かつ、分子量が１５００以上４０００以下である電荷輸送物質が占める割合が、１００質量％である、
あるいは、前記感光層に含有される電荷輸送物質の全質量に対して、上記式（４）で示される構造を有し、かつ、分子量が１５００以上４０００以下である電荷輸送物質が占める割合が、１００質量％である、
あるいは、前記感光層に含有される電荷輸送物質の全質量に対して、上記式（５）で示される構造を有し、かつ、分子量が１５００以上４０００以下である電荷輸送物質が占める割合が、１００質量％である
ことを特徴とする請求項１〜７のいずれかに記載の電子写真感光体。
【請求項９】
上記式（１）〜（５）のいずれかで示される構造を有し、かつ、分子量が１５００以上４０００以下である電荷輸送物質は、逐次合成法によって合成されることを特徴とする請求項１〜８のいずれかに記載の電子写真感光体。
【請求項１０】
前記感光層にポリアリレート樹脂を含有することを特徴とする請求項１〜９のいずれかに記載の電子写真感光体。
【請求項１１】
請求項１〜１０のいずれかに記載の電子写真感光体と、
帯電手段、現像手段及びクリーニング手段からなる群より選択される少なくとも１つの手段とを一体に支持し、電子写真装置本体に着脱自在であることを特徴とするプロセスカートリッジ。
【請求項１２】
請求項１〜１０のいずれかに記載の電子写真感光体、帯電手段、露光手段、現像手段及び転写手段を有することを特徴とする電子写真装置。
【発明の詳細な説明】
【技術分野】
【０００１】
本発明は電子写真感光体、プロセスカートリッジおよび電子写真装置に関し、詳しくは、特定の電荷輸送物質と特定の添加化合物を感光層中に含有する電子写真感光体、その電子写真感光体を有するプロセスカートリッジおよび電子写真装置に関する。
【背景技術】
【０００２】
電子写真技術に用いられる電子写真感光体は、近年その光導電性材料として、容易に成膜ができること、低コストな生産が可能であること等の利点から有機材料を用いた有機電子写真感光体が実用化され、現在もなお盛んな研究開発が行われている。有機電子写真感光体の中でも、感光層を電荷発生層及び電荷輸送層に分離して積層した機能分離型の有機電子写真感光体は、良好な電子写真特性を示すこと、さらに各層に関して幅広い有機材料の中から適した材料を選択することができることから、広く用いられるに至った。しかしながら、有機電子写真感光体としての高感度化、高耐久化、繰り返し使用時における画像の安定性については、更なる改善が望まれている。
【０００３】
これらの課題に対し、電子写真感光体の高感度化及び高耐久化については、高分子量の電荷輸送物質を使用することが提案されている（例えば、特許文献１及び２参照。）。特許文献１に記載されている高分子量電荷輸送物質は、低分子モノマーを重合させることにより製造される分子量分布を有する高分子量電荷輸送物質であり、この電荷輸送物質を電子写真感光体に使用することにより、耐久性の向上と電荷輸送能の向上による高感度化を達成できることを示している。さらに、特許文献１には多数個のトリフェニルアミンを含有するポリマー型の高分子量電荷輸送物質を分子量フラクションに分離し、ポリマー型の高分子量電荷輸送物質の分子量分布を狭くする方法が提案されており、そのなかで、ポリマー型の高分子量電荷輸送物質の分子量分布を狭くすることで電荷輸送能の向上が達成されることが記載されている。この特許文献１の中においても、分離して得られた分子量分布を有するポリマー型の高分子量電荷輸送物質を含有する電子写真感光体が開示されている。特に、特許文献２では、ポリマー型の高分子電荷輸送物質を使用することで、電子写真感光体の耐久性が向上することが記載されている。
【０００４】
また、長期の繰り返し使用時での電位安定性を向上させる目的で、添加化合物を感光層中に含有する提案がなされている（例えば、特許文献３参照。）。さらに、感光層中に高分子量の電荷輸送物質とともに添加化合物を使用する提案もなされている（例えば、特許文献４、特許文献５、及び特許文献６参照。）。特許文献４〜６において、電荷輸送層に対して高分子電荷輸送物質と特定構造の添加化合物を使用した場合に繰り返し使用時における画像安定性が向上することが記載されている。
【特許文献１】国際公開番号  ＷＯ００／０７８８４３
【特許文献２】国際公開番号  ＷＯ９９／３２５３７
【特許文献３】特公昭５０−３３８５７号公報
【特許文献４】特開平９−３１９１０６号公報
【特許文献５】特開平９−３１９１１２号公報
【特許文献６】特開平９−３１９１２１号公報
【発明の開示】
【発明が解決しようとする課題】
【０００５】
しかしながら、特許文献１及び２に記載されているような電子写真感光体では、ポリマー型の高分子量電荷輸送物質であることで酸化劣化しやすいことから電位変動が起こり、電位安定性の面で十分ではない場合がある。また、特許文献４〜６に記載されているような電子写真感光体では、感光層を構成する樹脂としてポリマー型の高分子量電荷輸送物質を使用するため、感光層用塗布液に含まれる溶媒との相溶性が不十分で電荷輸送機能を有する官能基が均一に感光層中に配置されず感度が不十分になる場合があり、また、光照射時において電荷輸送物質中に生じるキャリアの寿命が長く、光メモリーが大きくなる場合がある。
【０００６】
本発明の目的は、上述の如き問題点を解決し、特定の電荷輸送物質と特定の添加化合物を感光層中に含有することにより、耐摩耗性の機械的強度が強く、かつ、光メモリーが小さく、かつ、長期の繰り返し使用時において良好で安定した電子写真特性を有し、繰り返し使用時においても良好な品質の画像を安定して提供する電子写真感光体を提供することである。
【課題を解決するための手段】
【０００７】
すなわち、本発明は、
支持体及び該支持体上に感光層を有し、該感光層は１種または２種以上の電荷輸送物質を含有し、
該感光層に含有される電荷輸送物質の少なくとも１種は、
下記式（１）
【０００８】
【化１】
2005164663.tif 000002
【０００９】
（式中、Ａｒ１０１〜Ａｒ１０８は、それぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（１）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（１−１）
【００１０】
【化２】
2005164663.tif 000003
【００１１】
（式中、ｔＢｕはターシャリーブチル基、Ｒ１は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物
あるいは
下記式（１−２）
【００１２】
【化３】
2005164663.tif 000004
【００１３】
（式中、Ｒ２及びＲ３は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（１−１）で示される構造を有する化合物の質量（Ｘ１−１）と上記式（１−２）で示される構造を有する化合物の質量（Ｘ１−２）の総和の質量（Ｘ１−１＋Ｘ１−２）の該感光層に含有される電荷輸送物質の全質量（Ｙ１）に対する比の値（（Ｘ１−１＋Ｘ１−２）／Ｙ１）が、０．０５以上０．２０以下である
ことを特徴とする電子写真感光体を提供する。
【００１４】
また、本発明は、
支持体及び該支持体上に感光層を有し、該感光層は１種または２種以上の電荷輸送物質を含有し、
該感光層に含有される電荷輸送物質の少なくとも１種は、
下記式（２）
【００１５】
【化４】
2005164663.tif 000005
【００１６】
（式中、Ａｒ２０１〜Ａｒ２０９は、それぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（２）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（２−１）
【００１７】
【化５】
2005164663.tif 000006
【００１８】
（式中、ｔＢｕはターシャリーブチル基、Ｒ４は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物、
あるいは
下記式（２−２）
【００１９】
【化６】
2005164663.tif 000007
【００２０】
（式中、Ｒ５及びＲ６は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（２−１）で示される構造を有する化合物の質量（Ｘ２−１）と上記式（２−２）で示される構造を有する化合物の質量（Ｘ２−２）の総和の質量（Ｘ２−１＋Ｘ２−２）の、該感光層に含有される電荷輸送物質の全質量（Ｙ２）に対する比の値（（Ｘ２−１＋Ｘ２−２）／Ｙ２）が、０．０５以上０．２０以下であることを特徴とする電子写真感光体を提供する。
【００２１】
また、本発明は、
支持体及び該支持体上に感光層を有し、該感光層は１種または２種以上の電荷輸送物質を含有し、
該感光層に含有される電荷輸送物質の少なくとも１種は、
下記式（３）
【００２２】
【化７】
2005164663.tif 000008
【００２３】
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（３）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（３−１）
【００２４】
【化８】
2005164663.tif 000009
【００２５】
（式中、ｔＢｕはターシャリーブチル基、Ｒ７は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物
あるいは
下記式（３−２）
【００２６】
【化９】
2005164663.tif 000010
【００２７】
（式中、Ｒ８及びＲ９は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（３−１）で示される構造を有する化合物の質量（Ｘ３−１）と上記式（３−２）で示される構造を有する化合物の質量（Ｘ３−２）の総和の質量（Ｘ３−１＋Ｘ３−２）の、該感光層に含有される電荷輸送物質の全質量（Ｙ３）に対する比の値（（Ｘ３−１＋Ｘ３−２）／Ｙ３）が、０．０５以上０．２０以下である
ことを特徴とする電子写真感光体を提供する。
【００２８】
また、本発明は、
支持体及び該支持体上に感光層を有し、該感光層は１種または２種以上の電荷輸送物質を含有し、
該感光層に含有される電荷輸送物質の少なくとも１種は、
下記式（４）
【００２９】
【化１０】
2005164663.tif 000011
【００３０】
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（４）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（４−１）
【００３１】
【化１１】
2005164663.tif 000012
【００３２】
（式中、ｔＢｕはターシャリーブチル基、Ｒ１０は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物、
あるいは
下記式（４−２）
【００３３】
【化１２】
2005164663.tif 000013
【００３４】
（式中、Ｒ１１及びＲ１２は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（４−１）で示される構造を有する化合物の質量（Ｘ４−１）と上記式（４−２）で示される構造を有する化合物の質量（Ｘ４−２）の総和の質量（Ｘ４−１＋Ｘ４−２）の、該感光層に含有される電荷輸送物質の全質量（Ｙ４）に対する比の値（（Ｘ４−１＋Ｘ４−２）／Ｙ４）が、０．０５以上０．２０以下であることを特徴とする電子写真感光体を提供する。
【００３５】
また、本発明は、
支持体及び該支持体上に感光層を有し、該感光層は１種または２種以上の電荷輸送物質を含有し、
該感光層に含有される電荷輸送物質の少なくとも１種は、
下記式（５）
【００３６】
【化１３】
2005164663.tif 000014
【００３７】
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
で示される構造を有し、かつ、分子量が１５００以上４０００以下である電荷輸送物質であり、
該感光層に含有される電荷輸送物質の全質量に対して、上記式（５）で示される構造を有し、かつ、分子量が１５００以上４０００以下である電荷輸送物質の占める割合が、９０質量％以上１００質量％以下であり、
かつ、該感光層は１種または２種以上の添加化合物を含有し、
該感光層に含有される添加化合物の少なくとも１種は、
下記式（５−１）
【００３８】
【化１４】
2005164663.tif 000015
【００３９】
（式中、ｔＢｕはターシャリーブチル基、Ｒ１３は置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物、
あるいは
下記式（５−２）
【００４０】
【化１５】
2005164663.tif 000016
【００４１】
（式中、Ｒ１４及びＲ１５は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物であり、
該感光層に含有される上記式（５−１）で示される構造を有する化合物の質量（Ｘ５−１）と上記式（５−２）で示される構造を有する化合物の質量（Ｘ５−２）の総和の質量（Ｘ５−１＋Ｘ５−２）の、該感光層に含有される電荷輸送物質の全質量（Ｙ５）に対する比の値（（Ｘ５−１＋Ｘ５−２）／Ｙ５）が、０．０５以上０．２０以下であることを特徴とする電子写真感光体を提供する。
【００４２】
上記のいずれかの電子写真感光体と、帯電手段、現像手段及びクリーニング手段からなる群より選ばれた少なくとも１つの手段とを一体に支持し、電子写真装置本体に着脱自在であることを特徴とするプロセスカートリッジを提供する。
【００４３】
また、本発明は、上記のいずれかの電子写真感光体、帯電手段、露光手段、現像手段及び転写手段を有することを特徴とする電子写真装置を提供する。
【発明の効果】
【００４４】
本発明において、上記電子写真感光体を使用することにより、高い機械的強度、高い摩耗性、高い耐光メモリー性、良好な電子写真特性を有することにより、長期の繰り返し使用時においても良好な品質の画像を形成する電子写真感光体を提供可能となる。
【発明を実施するための最良の形態】
【００４５】
本発明における電荷輸送物質は、分子量分布を有するポリマー型の高分子量電荷輸送物質とは異なる、特定の化学構造式で記述できる高分子量電荷輸送物質（Ｍａｃｒｏ−Ｍｏｌｅｃｕｌａｒ  Ｃｈａｒｇｅ  Ｔｒａｎｓｆｅｒ  Ｍａｔｅｒｉａｌｓ）を指す。
【００４６】
感光層に含有される電荷輸送物質とは、上記式（１）〜（５）のいずれかで示される構造を有し、かつ、分子量が１５００以上４０００以下である電荷輸送物質に加えて、低分子量の電荷輸送物質や高分子量の電荷輸送物質を同時に含有してもよいが、電子写真感光体の機械的強度や電子写真特性の点から、上記式（１）で示される構造を有し、かつ、分子量が１５００以上４０００以下である電荷輸送物質の占める割合が、感光層に含有される電荷輸送物質の全質量に対して９０質量％以上１００質量％以下であることが好ましく、より好ましくは９５質量％以上１００質量％以下であって、さらに好ましくは１００質量％である。
【００４７】
または、上記式（２）で示される構造を有し、かつ、分子量が１５００以上４０００以下である電荷輸送物質の占める割合が、感光層に含有される電荷輸送物質の全質量に対して９０質量％以上１００質量％以下であることが好ましく、より好ましくは９５質量％以上１００質量％以下であって、さらに好ましくは１００質量％である。
【００４８】
または、上記式（３）で示される構造を有し、かつ、分子量が１５００以上４０００以下である電荷輸送物質の占める割合が、感光層に含有される電荷輸送物質の全質量に対して９０質量％以上１００質量％以下であることが好ましく、より好ましくは９５質量％以上１００質量％以下であって、さらに好ましくは１００質量％である。
【００４９】
または、上記式（４）で示される構造を有し、かつ、分子量が１５００以上４０００以下である電荷輸送物質の占める割合が、感光層に含有される電荷輸送物質の全質量に対して９０質量％以上１００質量％以下であることが好ましく、より好ましくは９５質量％以上１００質量％以下であって、さらに好ましくは１００質量％である。
【００５０】
または、上記式（５）で示される構造を有し、かつ、分子量が１５００以上４０００以下である電荷輸送物質の占める割合が、感光層に含有される電荷輸送物質の全質量に対して９０質量％以上１００質量％以下であることが好ましく、より好ましくは９５質量％以上１００質量％以下であって、さらに好ましくは１００質量％である。
【００５１】
また、上記式（１）中のＡｒ１０１〜Ａｒ１０８、上記式（２）中のＡｒ２０１〜Ａｒ２０９、上記式（３）中のＡｒ３０１〜Ａｒ３１０、上記式（４）中のＡｒ４０１〜Ａｒ４１１、及び上記式（５）中のＡｒ５０１〜Ａｒ５１２で示される置換または無置換の一価の芳香族炭化水素環基としてはフェニル基、ナフチル基、アントラセニル基、ピレニル基などが挙げられ、置換あるいは無置換の一価の芳香族複素環基としては、ピリジル基、インドール基、キノリニル基、ベンゾフラニル基、ジベンゾフラニル基、ベンゾチオフェニル基、ジベンゾチオフェニル基などが挙げられる。なかでも、フェニル基、ナフチル基、ピリジル基、ベンゾフラニル基、ベンゾチオフェニル基が好ましい。これらが有する置換基としては、水素原子、炭素数が１〜８のいずれかであるアルキル基、炭素数が３〜１２のいずれかである芳香族炭化水素環基、炭素数が１〜８のいずれかであるアルコキシ基、ハロゲン原子、フッ化アルキル基、シアノ基、ニトロ基などが挙げられ、なかでも、水素原子、メチル基、エチル基、メトキシ基、フッ素原子、塩素原子、臭素原子、トリフルオロメチル基が好ましい。
【００５２】
上記式（１）中のＺ１１〜Ｚ１５、上記式（２）中のＺ２１〜Ｚ２６、上記式（３）中のＺ３１〜Ｚ３７、上記式（４）中のＺ４１〜Ｚ４８、及び、上記式（５）中のＺ５１〜Ｚ５９で示される置換または無置換の二価の芳香族炭化水素環基としてはフェニレン基、ビフェニレン基、ターフェニレン基、フルオレニレン基、ナフチレン基、アントラセニレン基、ピレニレン基、などが挙げられ、置換または無置換の二価の芳香族複素環基としては、ピリジニレン基、インドーリレン基、キノリニレン基、ベンゾフラニレン基、ジベンゾフラニレン基、ベンゾチオフェニレン基、ジベンゾチオフェンニレン基、などが挙げられる。また、上述の二価の芳香族炭化水素環基または芳香族複素環基が、単結合、置換または無置換の炭素数が１〜４のおずれかであるアルキレン基、アルキリデン基、置換または無置換のケイ素数が１〜４のいずれかであるシリレン基、酸素原子、硫黄原子により連結することで形成されるものも置換または無置換の二価の芳香族炭化水素環基、または、置換または無置換の二価の芳香族複素環基として挙げられる。置換または無置換の二価の芳香族炭化水素環基、または、置換または無置換の二価の芳香族複素環基のうち、ビフェニレン基、フルオレニレン基、ピリジニレン基、ジベンゾフラニレン基、ベンゾチオフェニレン基が好ましい。
【００５３】
より好ましくは、上記式（１）中のＺ１１〜Ｚ１５が置換または無置換のビフェニレン基、置換または無置換のジベンゾフラニレン基、または、置換または無置換のジベンゾチオフェニレン基であり、
あるいは、上記式（２）中のＺ２１〜Ｚ２６が置換または無置換のビフェニレン基、置換または無置換のジベンゾフラニレン基、または、置換または無置換のジベンゾチオフェニレン基であり、
あるいは、上記式（３）中のＺ３１〜Ｚ３７が置換または無置換のビフェニレン基、置換または無置換のジベンゾフラニレン基、または、置換または無置換のジベンゾチオフェニレン基であり、
あるいは、上記式（４）中のＺ４１〜Ｚ４８が置換または無置換のビフェニレン基、置換または無置換のジベンゾフラニレン基、または、置換または無置換のジベンゾチオフェニレン基であり、
あるいは、上記式（５）中のＺ５１〜Ｚ５９が置換または無置換のビフェニレン基、置換または無置換のジベンゾフラニレン基、または、置換または無置換のジベンゾチオフェニレン基である。
【００５４】
更に好ましくは、上記式（１）中のＺ１１〜Ｚ１５のうち、少なくとも１つが置換または無置換のジベンゾフラニレン基、または、置換または無置換のジベンゾチオフェニレン基であって、その他のＺ１１〜Ｚ１５が置換または無置換のビフェニレン基であり、
あるいは、上記式（２）中のＺ２１〜Ｚ２６のうち、少なくとも１つが置換または無置換のジベンゾフラニレン基、または、置換または無置換のジベンゾチオフェニレン基であって、その他のＺ２１〜Ｚ２６が置換または無置換のビフェニレン基であり、
あるいは、上記式（３）中のＺ３１〜Ｚ３７のうち、少なくとも１つが置換または無置換のジベンゾフラニレン基、または、置換または無置換のジベンゾチオフェニレン基であって、その他のＺ３１〜Ｚ３７が置換または無置換のビフェニレン基であり、
あるいは、上記式（４）中のＺ４１〜Ｚ４８のうち、少なくとも１つが置換または無置換のジベンゾフラニレン基、または、置換または無置換のジベンゾチオフェニレン基であって、その他のＺ４１〜Ｚ４８が置換または無置換のビフェニレン基であり、
あるいは、上記式（５）中のＺ５１〜Ｚ５９のうち、少なくとも１つが置換または無置換のジベンゾフラニレン基、または、置換または無置換のジベンゾチオフェニレン基であって、その他のＺ５１〜Ｚ５９が置換または無置換のビフェニレン基である。
【００５５】
これらの二価の芳香族炭化水素環基または二価の芳香族複素環基が有する置換基としては、水素原子、炭素数が１〜８のいずれかであるアルキル基、炭素数が３〜１２のいずれかである芳香族炭化水素環基、炭素数が１〜８のいずれかであるアルコキシ基、ハロゲン原子、フッ化アルキル基、シアノ基、ニトロ基等が挙げられ、なかでも、水素原子、メチル基、エチル基、プロピル基、メトキシ基、エトキシ基、フッ素原子、塩素原子、臭素原子、トリフルオロメチル基が好ましい。
【００５６】
次に、本発明の電荷輸送物質の具体的な例を挙げるが、必ずしも提示した構造に限定されない。
【００５７】
【化１６】
2005164663.tif 000017
【００５８】
【化１７】
2005164663.tif 000018
【００５９】
【化１８】
2005164663.tif 000019
【００６０】
【化１９】
2005164663.tif 000020
【００６１】
【化２０】
2005164663.tif 000021
【００６２】
本発明における電荷輸送物質の分子量は、１５００以上４０００以下が好ましく、より好ましくは１５００以上３５００以下である。
【００６３】
本発明における電荷輸送物質は、特定の化学構造式のみによって示される単一性の高い高分子量の電荷輸送物質であることを特徴としているため、モノマーの繰り返し重合反応による製造法では製造困難である。従って、低分子量電荷輸送物質の製造で使用していた合成法を繰り返し行なう逐次合成法によって合成された電荷輸送物質を用いることが好ましい。逐次合成法とは、原材料と反応対象物との化学反応により主生成物として単一の化合物を生成する反応を多段階で行う合成法であり、重合反応により分子量分布を有する化合物を合成する製造法とは異なり、分子量分布を持たないほどの単一性の高い電荷輸送物質が選択的に製造できる。
【００６４】
逐次合成法に用いられる合成反応は、従来からの低分子電荷輸送物質の製造で使用していた合成法が用いられる。すなわち、ウルマン反応や金属触媒による合成方法が利用される。また、多段階の合成を順次連続して製造してもよく、また、合成の一工程終了後、次段階の合成までの工程の間に精製工程をいれてもよい。また、最終工程終了後、従来から一般に用いられている精製方法を使用することができる。すなわち、活性白土、活性炭、シリカ、アルミナといった吸着剤による処理や、シリカあるいはアルミナなどによるカラムクロマトグラフィー、ポリスチレン微粒子などを利用したゲルパーミッションカラムクロマトグラフィーなどの精製、再結晶や晶析などの結晶化による精製手法を使用してもよい。
【００６５】
次に、本発明における電荷輸送物質の製造例を示すが、本発明はこれらに限定はされない。
【００６６】
（製造例１）電荷輸送物質の例示化合物（ＣＴ−１０）の製造
＜ビス（２，４−ジメチルフェニル）アミンの製造＞
冷却管、およびメカニカルスターラーを付した１Ｌの３口反応容器に、２，４−ジメチルフェニルアミン１３３ｇ（１．１ｍｏｌ）、１−ブロモ−２，４−ジメチルベンゼン１８５ｇ（１．０ｍｏｌ）、酢酸パラジウム１１．２ｇ（０．０５ｍｏｌ）、２−ｔｅｒｔ−ブチルフォスフィノイル−２−メチルプロパン３２．４ｇ（０．２ｍｏｌ）、リン酸三カリウム２１２ｇ（１．０ｍｏｌ）、ジメチルホルムアミド５００ｍＬを入れ、窒素ガス雰囲気下、オイルバスで加熱、１２時間還流させた。反応終了後、室温まで放冷し、トルエン／水により抽出、塩酸水で洗浄し、その後、有機層を減圧蒸留し、目的のビス（２，４−ジメチルフェニル）アミンを得た。得られた化合物の収量は１８９ｇ、収率は８４％であった。得られた化合物を元素分析器（ＣＨＮコーダー  ＭＴ−５、ＹＡＮＡＣＯ（株）製）を用いて測定した。なお、以下の元素分析による実測値及び計算値の単位は質量％である。実測値：Ｃ，８５．２４、Ｈ，８．５３、Ｎ，６．６３（計算値：Ｃ，８５．２８、Ｈ，８．５０、Ｎ，６．２２）。
【００６７】
＜ビス（２，４−ジメチルフェニル）［４−（ブロモフェニル）フェニル］アミンの製造＞
冷却管、およびメカニカルスターラーを付した２Ｌの３口反応容器に、（２，４−ジメチルフェニル）アミン１１２．５ｇ（０．５ｍｏｌ）、４，４’−ジブロモビフェニル１５６ｇ（０．５ｍｏｌ）、酢酸パラジウム５．６ｇ（０．０２５ｍｏｌ）、ビス（ジフェニルホスフィノ）フェロセン２７．７ｇ（０．０５ｍｏｌ）、ｔｅｒｔ−ブトキシナトリウム６３．７ｇ（０．７ｍｏｌ）、キシレン８００ｍＬを入れ、窒素ガス雰囲気下、オイルバスで加熱、５時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝２：１）にて精製を行い、目的の（ビス（２，４−ジメチルフェニル）［４−（ブロモフェニル）フェニル］アミンを得た。得られた化合物の収量は１５５．２ｇ、収率は６８質量％であった。得られた化合物を上述と同様の元素分析器を用いて測定した。実測値：Ｃ，７３．４４、Ｈ，５．６２、Ｎ，２．９８（計算値：Ｃ，７３．６８、Ｈ，５．７４、Ｎ，３．０７）。
【００６８】
＜ビス（２，４−ジメチルフェニル）（４−｛４−［（２、４−ジメチルフェニル）アミノ］フェニル｝フェニル）アミンの製造＞
冷却管、およびメカニカルスターラーを付した１Ｌの３口反応容器に、（ビス（２，４−ジメチルフェニル）［４−（ブロモフェニル）フェニル］アミン９１．３ｇ（０．２ｍｏｌ）、２，４−ジメチルフェニルアミン３６．３ｇ（０．３ｍｏｌ）、酢酸パラジウム２．２４ｇ（０．０１ｍｏｌ）、ビス（ジフェニルホスフィノ）フェロセン１１．１ｇ（０．０２ｍｏｌ）、ｔｅｒｔ−ブトキシナトリウム２６．９ｇ（０．２８ｍｏｌ）、キシレン５００ｍＬを入れ、窒素ガス雰囲気下、オイルバスで加熱、３時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝１：１）にて精製を行い、目的のビス（２，４−ジメチルフェニル）（４−｛４−［（２、４−ジメチルフェニル）アミノ］フェニル｝フェニル）アミンを得た。得られた化合物の収量は８３．４ｇ、収率は８４質量％であった。得られた化合物を上述と同様の元素分析器を用いて測定した。実測値：Ｃ，８７．０３、Ｈ，７．２６、Ｎ，５．７１（計算値：Ｃ，８７．０５、Ｈ，７．３１、Ｎ，５．６４）。
【００６９】
＜ビス（２，４−ジメチルフェニル）［４−（４−｛（２、４−ジメチルフェニル）［４−（４−ブロモフェニル）フェニル］アミノ｝フェニル）フェニル］アミンの製造＞
冷却管、およびメカニカルスターラーを付した１Ｌの３口反応容器に、ビス（２，４−ジメチルフェニル）（４−｛４−［（２、４−ジメチルフェニル）アミノ］フェニル｝フェニル）アミン４９．７ｇ（０．１ｍｏｌ）、４，４’−ジブロモビフェニル３１．２ｇ（０．１ｍｏｌ）、酢酸パラジウム１．１３ｇ（０．００５ｍｏｌ）、ビス（ジフェニルホスフィノ）フェロセン５．５４ｇ（０．０１ｍｏｌ）、ｔｅｒｔ−ブトキシナトリウム１３．４ｇ（０．１４ｍｏｌ）、キシレン３００ｍＬを入れ、窒素ガス雰囲気下、オイルバスで加熱、５時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝２：１）にて精製を行い、目的のビス（２，４−ジメチルフェニル）［４−（４−｛（２、４−ジメチルフェニル）［４−（４−ブロモフェニル）フェニル］アミノ｝フェニル）フェニル］アミンを得た。得られた化合物の収量は５０．９ｇ、収率は７０質量％であった。得られた化合物を上述と同様の元素分析器を用いて実測値を測定した。実測値：Ｃ，７９．２６、Ｈ，５．９８、Ｎ，３．８３（計算値：Ｃ，７９．２２、Ｈ，５．９６、Ｎ，３．８５）。
【００７０】
＜（２，４−ジメチルフェニル）｛８−［（２，４ジメチルフェニル）アミノ］ジベンゾ［ｂ、ｄ］フラン−２−イル｝アミンの製造＞
冷却管、およびメカニカルスターラーを付した５００ｍＬの３口反応容器に、２，８−ジブロモジベンゾフラン６５．２ｇ（０．２ｍｏｌ）、２，４−ジメチルフェニルアミン７２．６ｇ（０．６ｍｏｌ）、酢酸パラジウム２．２４ｇ（０．０１ｍｏｌ）、トリ（ｏ−トリル）ホスフィン１２．２ｇ（０．０４ｍｏｌ）、ｔｅｒｔ−ブトキシナトリウム５１．８ｇ（０．５４ｍｏｌ）、キシレン３００ｍＬを入れ、窒素ガス雰囲気下、オイルバスで加熱、５時間還流させた。反応終了後、減圧蒸留により過剰量の２，４−ジメチルフェニルアミン、および溶媒を留去、室温まで放冷し、トルエン／水により抽出、塩酸水で洗浄し、その後、有機層を減圧により溶媒留去、再結晶により目的の（２，４−ジメチルフェニル）｛８−［（２，４ジメチルフェニル）アミノ］ジベンゾ［ｂ、ｄ］フラン−２−イル｝アミンを得た。得られた化合物の収量は７１．５ｇ、収率は８８質量％であった。得られた化合物を上述と同様の元素分析器を用いて測定した。実測値：Ｃ，８２．６８、Ｈ，６．４４、Ｎ，６．９２（計算値：Ｃ，８２．７３、Ｈ，６．４５、Ｎ，６．８９）。
【００７１】
＜電荷輸送物質の例示化合物（ＣＴ−１０）の製造＞
冷却管、およびメカニカルスターラーを付した５００ｍＬの３口反応容器に、ビス（２，４−ジメチルフェニル）［４−（４−｛（２、４−ジメチルフェニル）［４−（４−ブロモフェニル）フェニル］アミノ｝フェニル）フェニル］アミン３６．４ｇ（０．０５ｍｏｌ）、（２，４−ジメチルフェニル）｛８−［（２，４ジメチルフェニル）アミノ］ジベンゾ［ｂ、ｄ］フラン−２−イル｝アミン１０．２ｇ（０．０２５ｍｏｌ）、酢酸パラジウム０．５７ｇ（０．００２５ｍｏｌ）、ビフェニル−２−イル−ジ−ｔｅｒｔ−ブチルフォスフィン３．０ｇ（０．０１ｍｏｌ）、ｔｅｒｔ−ブトキシナトリウム６．７ｇ（０．０７ｍｏｌ）、キシレン２００ｍＬを入れ、窒素ガス雰囲気下、オイルバスで加熱、４時間還流させた。反応終了後、室温まで放冷し、トルエン／水により抽出、塩酸水で洗浄し、その後、有機層を減圧により溶媒留去し、シリカゲルカラム（展開溶媒ヘキサン／トルエン＝１：１）にて精製を行い、例示化合物（ＣＴ−１０）で示された目的の電荷輸送物質を得た。得られた化合物の収量は３９．１ｇ、収率は８９質量％であった。得られた化合物を上述と同様の元素分析器を用いて測定した。実測値：Ｃ，８４．８０、Ｈ，５．８１、Ｎ，４．８３（計算値：Ｃ，８４．８５、Ｈ，５．８５、Ｎ，４．７９）。また、得られた化合物の質量分析をレーザー脱離イオン化飛行時間型質量分析（ＭＡＬＤＩ−ＴＯＦ−ＭＡＳＳ）装置（ＲＥＦＬＥＸ  ＩＩＩ、ＢＲＵＫＥＲ社製、マトリックス；９−ニトロアントラセン）を用いて行った。このとき得られた質量スペクトルの測定結果を図１に示す。図１において、ｍ／ｅ＝１６９９．１に電荷輸送物質の例示化合物（ＣＴ−１０）のピークを観測した。その他のｍ／ｅ＝１６９９．１付近に観測された複数のピークは電荷輸送物質の例示化合物（ＣＴ−１０）の同位体によるものである。なお、この質量スペクトルの横軸は質量電荷比（生成イオンの質量（ｍ）／生成イオンの電荷の価数（ｚ））、縦軸は検出した生成イオンの強度を示す。
【００７２】
（製造例２）電荷輸送物質の例示化合物（ＣＴ−１７）の製造
＜（２，４−ジメチルフェニル）｛８−［（２，４ジメチルフェニル）アミノ］ジベンゾ［ｂ］ベンゾ［ｂ］チオフェン−２−イル｝アミンの製造＞
冷却管、およびメカニカルスターラーを付した５００ｍＬの３口反応容器に、２，８−ジブロモジベンゾチオフェン６８．４ｇ（０．２ｍｏｌ）、２，４−ジメチルフェニルアミン７２．６ｇ（０．６ｍｏｌ）、酢酸パラジウム２．２４ｇ（０．０１ｍｏｌ）、トリ（ｏ−トリル）ホスフィン１２．２ｇ（０．０４ｍｏｌ）、ｔｅｒｔ−ブトキシナトリウム５１．８ｇ（０．５４ｍｏｌ）、キシレン３００ｍＬを入れ、窒素ガス雰囲気下、オイルバスで加熱、５時間還流させた。反応終了後、減圧蒸留により過剰量の２，４−ジメチルフェニルアミン、および溶媒を留去、室温まで放冷し、トルエン／水により抽出、塩酸水で洗浄し、その後、有機層を減圧により溶媒留去、再結晶により目的の（２，４−ジメチルフェニル）｛８−［（２，４ジメチルフェニル）アミノ］ジベンゾ［ｂ］ベンゾ［ｂ］チオフェン−２−イル｝アミンの製造を得た。得られた化合物の収量は７１．０ｇ、収率は８４質量％であった。得られた化合物を上述と同様の元素分析器を用いて測定した。実測値：Ｃ，７９．６０、Ｈ，６．２４、Ｎ，６．５２（計算値：Ｃ，７９．５８、Ｈ，６．２０、Ｎ，６．６３）。
【００７３】
＜電荷輸送物質の例示化合物（ＣＴ−１７）の製造＞
冷却管、およびメカニカルスターラーを付した５００ｍＬの３口反応容器に、ビス（２，４−ジメチルフェニル）［４−（４−｛（２、４−ジメチルフェニル）［４−（４−ブロモフェニル）フェニル］アミノ｝フェニル）フェニル］アミン３６．４ｇ（０．０５ｍｏｌ）、（２，４−ジメチルフェニル）｛８−［（２，４ジメチルフェニル）アミノ］ジベンゾ［ｂ］ベンゾ［ｂ］チオフェン−２−イル｝アミン１０．６ｇ（０．０２５ｍｏｌ）、酢酸パラジウム０．５７ｇ（０．００２５ｍｏｌ）、ビフェニル−２−イル−ジ−ｔｅｒｔ−ブチルフォスフィン３．０ｇ（０．０１ｍｏｌ）、ｔｅｒｔ−ブトキシナトリウム６．７ｇ（０．０７ｍｏｌ）、キシレン２００ｍＬを入れ、窒素ガス雰囲気下、オイルバスで加熱、４時間還流させた。反応終了後、室温まで放冷し、トルエン／水により抽出、塩酸水で洗浄し、その後、有機層を減圧により溶媒留去し、シリカゲルカラム（展開溶媒ヘキサン／トルエン＝１：１）にて精製を行い、例示化合物（ＣＴ−１７）で示された目的の電荷輸送物質を得た。得られた化合物の収量は３７．３ｇ、収率は８７質量％であった。得られた化合物を上述と同様の元素分析器を用いて測定した。実測値：Ｃ，８６．８０、Ｈ，６．４０、Ｎ，４．８６（計算値：Ｃ，８６．７８、Ｈ，６．４６、Ｎ，４．９０）。また、得られた化合物の質量分析を上述と同様の装置を用いて行った。このとき得られた質量スペクトルの測定結果を図２に示す。図２において、ｍ／ｅ＝１７１５．４に電荷輸送物質の例示化合物（ＣＴ−１７）のピークを観測した。その他のｍ／ｅ＝１７１５．４付近に観測された複数のピークは電荷輸送物質の例示化合物（ＣＴ−１７）の同位体によるものである。
【００７４】
（製造例３）  電荷輸送物質の例示化合物（ＣＴ−３９）の製造
＜（２，４−ジメチルフェニル）−ｐ−トリルアミンの製造＞
冷却管、およびメカニカルスターラーを付した１Ｌの３口反応容器に、２，４−ジメチルフェニルアミン１３３ｇ（１．１ｍｏｌ）、１−ブロモ−４−メチルベンゼン１７１ｇ（１．０ｍｏｌ）、酢酸パラジウム１１．２ｇ（０．０５ｍｏｌ）、２−ｔｅｒｔ−ブチルフォスフィノイル−２−メチルプロパン３２．４ｇ（０．２ｍｏｌ）、リン酸三カリウム２１２ｇ（１．０ｍｏｌ）、ジメチルホルムアミド５００ｍＬを入れ、窒素ガス雰囲気下、オイルバスで加熱、１２時間還流させた。反応終了後、室温まで放冷し、トルエン／水により抽出、塩酸水で洗浄し、その後、有機層を減圧蒸留し、目的の（２，４−ジメチルフェニル）−ｐ−トリルアミンを得た。得られた化合物の収量は１８９．５ｇ、収率は８８質量％であった。得られた化合物を上述と同様の元素分析器を用いて測定した。実測値：Ｃ，８５．２７、Ｈ，８．０９、Ｎ，６．６４（計算値：Ｃ，８５．２６、Ｈ，８．１１、Ｎ，６．６３）。
【００７５】
＜（４’−ブロモビフェニル−４−イル）−（２，４−ジメチルフェニル）−ｐ−トリルアミンの製造＞
空気冷却管、およびメカニカルスターラーを付した２Ｌの３口反応容器に、（２，４−ジメチルフェニル）−ｐ−トリルアミン１０５．７ｇ（０．５ｍｏｌ）、４’−ブロモ−４−ヨードビフェニル２１５．４ｇ（０．６ｍｏｌ）、銅粉５０ｇ、炭酸カリウム６０ｇ、ｏ−ジクロロベンゼン６００ｍＬを入れ、オイルバスにて１２時間加熱した。反応終了後、室温まで放冷し、ろ過により固形物を除去後、トルエン／水により抽出。有機層より溶媒を減圧留去した後、シリカゲルカラム（展開溶媒ヘキサン／トルエン＝２：１）にて精製を行い、目的の（４’−ブロモビフェニル−４−イル）−（２，４−ジメチルフェニル）−ｐ−トリルアミンを得た。得られた化合物の収量は１６５．９ｇ、収率は７５質量％であった。得られた化合物を上述と同様の元素分析器を用いて測定した。実測値：Ｃ，７３．３３、Ｈ，５．４８、Ｎ，３．１７（計算値：Ｃ，７３．３０、Ｈ，５．４７、Ｎ，３．１７）。
【００７６】
＜Ｎ４，Ｎ４’−ビス（２，４−ジメチルフェニル）−Ｎ４−ｐ−トリルビフェニル−４，４’−ジアミンの製造＞
冷却管、およびメカニカルスターラーを付した１Ｌの３口反応容器に、（４’−ブロモビフェニル−４−イル）−（２，４−ジメチルフェニル）−ｐ−トリルアミン８８．５ｇ（０．２ｍｏｌ）、２，４−ジメチルフェニルアミン２６．７ｇ（０．２２ｍｏｌ）、酢酸パラジウム２．２ｇ（０．０１ｍｏｌ）、ビス（ジフェニルホスフィノ）フェロセン１１．１ｇ（０．０２ｍｏｌ）、ｔｅｒｔ−ブトキシナトリウム２６．８ｇ（０．２８ｍｏｌ）、キシレン４００ｍＬを入れ、窒素ガス雰囲気下、オイルバスで加熱、５時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝１：１）にて精製を行い、目的のＮ４，Ｎ４’−ビス（２，４−ジメチルフェニル）−Ｎ４−ｐ−トリルビフェニル−４，４’−ジアミンを得た。得られた化合物の収量は７１．４ｇ、収率は７４質量％であった。得られた化合物を上述と同様の元素分析器を用いて測定した。実測値：Ｃ，８７．０５、Ｈ，７．１４、Ｎ，５．８１（計算値：Ｃ，８７．１０、Ｈ，７．１０、Ｎ，５．８０）。
【００７７】
＜Ｎ４’−（４’−ブロモビフェニル−４−イル）−Ｎ４，Ｎ４’−ビス（２，４−ジメチルフェニル）−Ｎ４−ｐ−トリルビフェニル−４，４’−ジアミンの製造＞
空気冷却管、およびメカニカルスターラーを付した２Ｌの３口反応容器に、（Ｎ４，Ｎ４’−ビス（２，４−ジメチルフェニル）−Ｎ４−ｐ−トリルビフェニル−４，４’−ジアミン４８．３ｇ（０．１ｍｏｌ）、４’−ブロモ−４−ヨードビフェニル３９．５ｇ（０．１１ｍｏｌ）、銅粉２０ｇ、ｏ−ジクロロベンゼン２００ｍＬを入れ、オイルバスにて１２時間加熱した。反応終了後、室温まで放冷し、ろ過により固形物を除去後、トルエン／水により抽出。有機層より溶媒を減圧留去した後、シリカゲルカラム（展開溶媒ヘキサン／トルエン＝２：１）にて精製を行い、目的のＮ４’−（４’−ブロモビフェニル−４−イル）−Ｎ４，Ｎ４’−ビス（２，４−ジメチルフェニル）−Ｎ４−ｐ−トリルビフェニル−４，４’−ジアミンを得た。得られた化合物の収量は４５．０ｇ、収率は６３質量％であった。得られた化合物を上述と同様の元素分析器を用いて測定した。実測値：Ｃ，７８．８８、Ｈ，５．６９、Ｎ，３．９６（計算値：Ｃ，７９．０９、Ｈ，５．７９、Ｎ，３．９２）。
【００７８】
＜Ｎ４，Ｎ４’−ビス（２，４−ジメチルフェニル）−ビフェニル−４，４’−ジアミンの製造＞
冷却管、およびメカニカルスターラーを付した１Ｌの３口反応容器に、４、４’−ジブロモビフェニル６２．４ｇ（０．２ｍｏｌ）、２，４−ジメチルフェニルアミン７２．６ｇ（０．６ｍｏｌ）、酢酸パラジウム２．２４ｇ（０．０１ｍｏｌ）、トリ（ｏ−トリル）ホスフィン１２．２ｇ（０．０４ｍｏｌ）、ｔｅｒｔ−ブトキシナトリウム５１．８ｇ（０．５４ｍｏｌ）、キシレン３００ｍＬを入れ、窒素ガス雰囲気下、オイルバスで加熱、５時間還流させた。反応終了後、減圧蒸留により過剰量の２，４−ジメチルフェニルアミン、および溶媒を留去、室温まで放冷し、トルエン／水により抽出、塩酸水で洗浄し、その後、有機層を減圧により溶媒留去、再結晶により目的のＮ４，Ｎ４’−ビス（２，４−ジメチルフェニル）−ビフェニル−４，４’−ジアミンを得た。得られた化合物の収量は６２．７ｇ、収率は８０質量％であった。得られた化合物を上述と同様の元素分析器を用いて測定した。実測値：Ｃ，８５．６６、Ｈ，７．１８、Ｎ，７．１６（計算値：Ｃ，８５．６７、Ｈ，７．１９、Ｎ，７．１４）。
【００７９】
＜電荷輸送物質の例示化合物（ＣＴ−３９）の製造＞
冷却管、およびメカニカルスターラーを付した５００ｍＬの３口反応容器に、Ｎ４’−（４’−ブロモビフェニル−４−イル）−Ｎ４，Ｎ４’−ビス（２，４−ジメチルフェニル）−Ｎ４−ｐ−トリルビフェニル−４，４’−ジアミン３５．７ｇ（０．０５ｍｏｌ）、Ｎ４，Ｎ４’−ビス（２，４−ジメチルフェニル）−ビフェニル−４，４’−ジアミン９．８ｇ（０．０２５ｍｏｌ）、酢酸パラジウム０．５７ｇ（０．００２５ｍｏｌ）、ビフェニル−２−イル−ジ−ｔｅｒｔ−ブチルフォスフィン３．０ｇ（０．０１ｍｏｌ）、ｔｅｒｔ−ブトキシナトリウム６．７ｇ（０．０７ｍｏｌ）、キシレン２００ｍＬを入れ、窒素ガス雰囲気下、オイルバスで加熱、４時間還流させた。反応終了後、室温まで放冷し、トルエン／水により抽出、塩酸水で洗浄し、その後、有機層を減圧により溶媒留去し、シリカゲルカラム（展開溶媒ヘキサン／トルエン＝１：１）にて精製を行い、例示化合物（ＣＴ−３９）で示された目的の電荷輸送物質を得た。得られた化合物の収量は３４．４ｇ、収率は８３質量％であった。得られた化合物を上述と同様の元素分析器を用いて測定した。実測値：Ｃ，８８．４０、Ｈ，６．５１、Ｎ，５．０９（計算値：Ｃ，８８．３７、Ｈ，６．５６、Ｎ，５．０７）。また、得られた化合物の質量分析を上述と同様の装置を用いて行った。このとき得られた質量スペクトルの測定結果を図３に示す。図３において、ｍ／ｅ＝１５７３．３に電荷輸送物質の例示化合物（ＣＴ−３９）のピークを観測した。その他のｍ／ｅ＝１５７３．３付近に観測された複数のピークは電荷輸送物質の例示化合物（ＣＴ−３９）の同位体によるものである。
【００８０】
本発明における添加化合物の少なくとも１種は、下記式（Ａ）
【００８１】
【化２１】
2005164663.tif 000022
【００８２】
（式中、ｔＢｕはターシャリーブチル基、ＲＡは置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物、あるいは下記式（Ｂ）
【００８３】
【化２２】
2005164663.tif 000023
【００８４】
（式中、ＲＢ１及びＲＢ２は、それぞれ独立して置換または無置換のアルキル基、置換または無置換のアルコキシ基、置換または無置換の水酸基、置換または無置換のエステル基、置換または無置換のアミノ基、または、置換または無置換のシクロアルキル基を示す。）
で示される構造を有する化合物が用いられる。
【００８５】
本発明の添加化合物として用いられる上記式（Ａ）で示される構造を有する化合物、または、上記式（Ｂ）で示される構造を有する化合物の具体的な例を以下に挙げるが、必ずしも提示した構造に限定されない。
【００８６】
【化２３】
2005164663.tif 000024
【００８７】
【化２４】
2005164663.tif 000025
【００８８】
上記式（ＡＯ−１）〜（ＡＯ−８）中、ｔＢｕはターシャリーブチル基を示し、上記式（ＡＯ−１１）中のｎは構造単位の繰り返し回数を示す。また、上記式（ＡＯ−１１）の数平均分子量（Ｍｎ）は３０００以上５０００以下が好ましい。
【００８９】
上記添加化合物の中でも、（ＡＯ−２）、（ＡＯ−６）、（ＡＯ−７）、（ＡＯ−８）、（ＡＯ−１０）、及び（ＡＯ−１１）の構造を有する化合物が特に好ましい。
【００９０】
感光層に含有される上記式（Ａ）で示される構造を有する化合物の質量（ＸＡ）と上記式（Ｂ）で示される構造を有する化合物の質量（ＸＢ）の総和の質量（ＸＡ＋ＸＢ）の電荷輸送物質の全質量（Ｙ）に対する比の値（（ＸＡ＋ＸＢ）／Ｙ）が、０．０５以上０．２０以下であることが好ましく、より好ましくは０．０５以上０．１５以下である。感光層に含有される上記式（Ａ）で示される構造を有する化合物の質量と上記式（Ｂ）で示される構造を有する化合物の質量の総和の質量の感光層に含有される上記式（１）〜（５）のいずれかで示される構造を有し、かつ、分子量が１５００以上４０００以下である電荷輸送物質の質量に対する比の値が０．０５未満であると、添加化合物を含有させたことによる光メモリーの低減などの効果が十分に発揮されない。感光層に含有される上記式（Ａ）で示される構造を有する化合物の質量と上記式（Ｂ）で示される構造を有する化合物の質量の総和の質量の感光層に含有される上記式（１）〜（５）のいずれかで示される構造を有し、かつ、分子量が１５００以上４０００以下である電荷輸送物質の質量に対する比の値が０．２０を越えてしまうと、感度の悪化が生じる。
【００９１】
このとき、感光層に上述の比の値の範囲を満たすように上記添加化合物を含有していれば、上記式（Ａ）で示される構造を有する化合物のみ、上記式（Ｂ）で示される構造を有する化合物のみ、または上記式（Ａ）で示される構造を有する化合物と上記式（Ｂ）で示される構造を有する化合物の両方を含有していてもよい。
【００９２】
また、電子写真特性改善の目的で、本発明の上記式（Ａ）で示される構造を有する化合物、あるいは上記式（Ｂ）で示される構造を有する化合物より選ばれる化合物に加え、１種類以上の他の添加化合物を含有することも可能である。中でも（ＡＯ−１）〜（ＡＯ−１１）より選択された添加化合物と組み合わせて用いた場合において特に効果的である。その際の混合の割合は任意であり、電子写真感光体使用時のプロセス条件、環境等によって適正化することができる。
【００９３】
本発明における特定の電荷輸送物質と特定の添加化合物を含有した感光層を利用することにより、電子写真感光体の高感度化が達成されている点、および長期にわたる繰り返し使用時における電位安定性、すなわち画像安定性が優れている点に関しては以下のように考えられる。
【００９４】
本発明で使用した特定の構造を有する電荷輸送物質を単独で用いた場合でも、良好な感度で、繰り返し使用による電位変動が比較的小さい電子写真感光体が得られるが、さらに上記式（Ａ）で示される構造を有する化合物、あるいは上記式（Ｂ）で示される構造を有する化合物を含有させることにより、長期においてさらに安定した電位を示し、特に光メモリーがさらに小さくなることで、高品質な画像をさらに長期にわたり提供できる。この原因は詳細には解明されていないが、特定の構造を有する電荷輸送物質に対して、上記式（Ａ）で示される構造を有する化合物、あるいは上記式（Ｂ）で示される構造を有する化合物との間の相互作用が大きく、互いの分子がより近接した配置を取りやすくなるために光照射等によって生じたキャリアの授受が起こりやすくなり、感光層におけるキャリアの滞留によって生じるとされている光メモリーが非常に小さくできると考えられる。
【００９５】
以下、本発明に用いる電子写真感光体の構成について説明する。
【００９６】
本発明の電子写真感光体の感光層としては、電荷発生物質と電荷輸送物質を単一の層に含有する単層型感光層と、電荷輸送物質を含有する電荷輸送層と電荷発生物質を含有する電荷発生層に機能分離した機能分離型（積層型）感光層のどちらでも構わないが、電子写真特性の点で、機能分離型（積層型）が好ましく、支持体側から電荷発生層、電荷輸送層の順に積層した機能分離型（積層型）感光層がより好ましい。
【００９７】
本発明の電子写真感光体に用いる支持体としては、導電性を有するものであればいずれのものでもよく、例えば、アルミニウム、銅、クロム、ニッケル、亜鉛、ステンレスなどの金属をドラムまたはシート状に成型したもの、アルミニウムや銅などの金属箔をプラスチックフィルムにラミネートしたもの、アルミニウム、酸化インジウム、酸化スズなどをプラスチックフィルムに蒸着したものなどが挙げられる。
【００９８】
ＬＢＰなどのように画像入力がレーザー光の場合は、散乱による干渉縞防止、または、支持体の傷を被覆することを目的とした導電層を設けてもよい。これは、カーボンブラック、金属粒子などの導電性粒子を結着樹脂に分散させて形成することができる。
【００９９】
導電層の膜厚は、５〜４０μｍが好ましく、１０〜３０μｍがより好ましい。
【０１００】
また、支持体または導電層の上に、接着機能を有する中間層を設けてもよい。
【０１０１】
中間層の材料としては、ポリアミド、ポリビニルアルコール、ポリエチレンオキシド、エチルセルロース、カゼイン、ポリウレタン、ポリエーテルウレタンなどが挙げられる。これらは適当な溶剤に溶解して塗布される。
【０１０２】
中間層の膜厚は、０．０５〜５μｍが好ましく、０．３〜１μｍがより好ましい。
【０１０３】
電荷発生層の膜厚は、５μｍ以下が好ましく、０．１〜２μｍがより好ましい。
【０１０４】
電荷発生層を構成する電荷発生物質としては、通常知られているものが使用可能であり、例えば、セレン−テルル、ピリリウム、金属フタロシアニン、無金属フタロシアニン、アントアントロン、ジベンズピレンキノン、トリスアゾ、シアニン、ジスアゾ、モノアゾ、インジゴ、キナクドリン化合物などの各顔料が挙げられる。
【０１０５】
これらの顔料は０．３〜４倍の質量の結着樹脂および溶剤ともにホモジナイザー、超音波分散、ボールミル、振動ミル、サンドミルアトライター、ロールミル、液衝突型高速分散機などを使用して、良く分散した分散液とする。この液を塗布し、乾燥することによって電荷発生層が得られる。
【０１０６】
電荷輸送層は、上記電荷輸送物質との上記式（Ａ）で示される構造を有する化合物、あるいは上記式（Ｂ）で示される構造を有する化合物を溶剤に溶解させ電荷輸送層用塗布液とし、この塗布液を電荷発生層上に塗布後、乾燥することによって作製される。また、電荷輸送層は、電荷輸送物質自身が結着性を有している場合は、結着樹脂は必ずしも必要としないが、機械的強度や電子写真特性の観点から、電荷輸送層に結着樹脂を含有していることが好ましい。また、結着樹脂は絶縁性であることが好ましい。
【０１０７】
塗布液中の電荷輸送物質と結着樹脂の比率（電荷輸送物質／結着樹脂）は、質量比で１／１０〜１２／１０が好ましく、電子写真感光体の電荷輸送特性、あるいは電荷輸送層の強度といった観点より、２／１０〜１０／１０がより好ましい。
【０１０８】
電荷輸送層を構成する結着樹脂としては、通常、電荷輸送層に使用できる樹脂ならば、ポリカーボネート樹脂、ポリアリレート樹脂、ポリエステル樹脂、ポリスチレン樹脂、ポリメタクリレート樹脂、ポリアクリレート樹脂など、いずれの樹脂においても使用可能であるが、電荷輸送層が電子写真感光体の表面層である場合には、樹脂の透過性、成膜性、耐摩耗性の観点からも、ポリカーボネートあるいはポリアリレート樹脂が好ましく、より好ましくはポリアリレート樹脂である。
【０１０９】
ポリカーボネート樹脂の粘度平均分子量（Ｍｖ）は、２００００以上８００００以下であることが好ましい。
【０１１０】
ポリカーボネート樹脂を構成する二価の有機残基部分は、置換あるいは無置換の二価のビフェニル残基、置換あるいは無置換の二価のビスフェニル残基、置換あるいは無置換の二価のビフェニルエーテル残基、置換あるいは無置換の二価のビフェニルチオエーテル残基など、二価の有機残基であればどのような構造であっても可能であるが、置換あるいは無置換の二価のビフェニル残基、置換あるいは無置換の二価のビスフェニル残基、置換あるいは無置換の二価のビフェニルエーテル残基であることが好ましい。
【０１１１】
以下に、ポリカーボネート樹脂の繰り返し構造単位の具体例を示すが、これらの構造に特に限定はされない。
【０１１２】
【化２５】
2005164663.tif 000026
【０１１３】
また、生産性の向上などのために、ポリカーボネート樹脂中の二価の有機残基部分に異種の二価の有機残基を使用する共重合樹脂を使用することも可能である。混合の効果を効率よく発現させるためには、混合比率は、５／９５〜９５／５であることが好ましく、２０／８０〜８０／２０であることがより好ましい。
【０１１４】
ポリアリレート樹脂の重量平均分子量（Ｍｗ）は、５００００以上２０００００以下であることが好ましく、強度、生産性などの面から、８００００以上１５００００以下であることがより好ましい。
【０１１５】
ポリアリレート樹脂に用いられるフタル酸部位の構造に関しては、イソフタル酸、テレフタル酸が使用される。樹脂中におけるテレフタル酸、イソフタル酸の比率はイソフタル酸／テレフタル酸＝０／１００〜１００／０まで任意に可能であるが、ポリアリレート樹脂の溶媒に対する溶解性の観点から、イソフタル酸／テレフタル酸＝２０／８０〜８０／２０であることが好ましい。さらには、あるいは樹脂の強度の観点より、イソフタル酸／テレフタル酸＝３０／７０〜７０／３０が好ましい。
【０１１６】
ポリアリレート樹脂を構成する二価の有機残基部分は、置換あるいは無置換の二価のビフェニル残基、置換あるいは無置換の二価のビスフェニル残基、置換あるいは無置換の二価のビフェニルエーテル残基、置換あるいは無置換の二価のビフェニルチオエーテル残基など、二価の有機残基であればどのよう構造であっても可能であるが、置換あるいは無置換の二価のビフェニル残基、置換あるいは無置換の二価のビスフェニル残基、置換あるいは無置換の二価のビフェニルエーテル残基であることが好ましい。
【０１１７】
以下に、ポリアリレート樹脂の繰り返し構造単位の具体例を示すが、これらの構造に特に限定はされない。
【０１１８】
【化２６】
2005164663.tif 000027
【０１１９】
【化２７】
2005164663.tif 000028
【０１２０】
また、溶解性の向上などのために、ポリアリレート樹脂中の二価の有機残基部分に異種の二価の有機残基を使用する共重合樹脂を使用することも可能である。混合の効果を効率よく発現させるためには、混合比率は、５／９５〜９５／５であることが好ましく、２０／８０〜８０／２０であることがより好ましい。
【０１２１】
さらに、生産性の向上などのために、ポリカーボネート樹脂、あるいはポリアリレート樹脂に、他構造のポリアリレート樹脂やポリカーボネート樹脂をブレンドすることも可能である。混合の効果を効率よく発現させるためには、混合比率は、５／９５〜９５／５であることが好ましく、２０／８０〜８０／２０であることがより好ましい。
【０１２２】
電荷輸送層が電子写真感光体の表面層である場合、必要に応じて、潤滑剤や微粒子を使用してもよい。潤滑剤あるいは微粒子としては、ポリテトラフルオロエチレン微粒子、ポリスチレン微粒子といった樹脂微粒子、シリカ微粒子、アルミナ微粒子、酸化スズ微粒子といった金属酸化物微粒子、およびそれら微粒子に表面処理を施した微粒子、ステアリン酸亜鉛といった固体潤滑剤、アルキル基により置換されたシリコーン、フッ化アルキル基を有する脂肪族系オイル、ワニスなどが挙げられる。
【０１２３】
電荷輸送層の膜厚は、５〜４０μｍが好ましく、１５〜３０μｍが好ましい。
【０１２４】
また、電子写真感光体の表面層として、感光層を保護するための層、すなわち、保護層を感光層上に別途設けてもよい。
【０１２５】
保護層に使用する樹脂としては、高分子量の熱可塑性樹脂や熱硬化性樹脂、光硬化性樹脂が好ましく、さらには、高分子量ポリカーボネート樹脂、ポリアリレート樹脂、フェノール樹脂、アクリル樹脂、エポキシ樹脂がより好ましい。また、残留電位の低減あるいは膜強度の向上を目的として、導電性粒子や潤滑剤を含有させてもよい。
【０１２６】
保護層の成膜方法は、熱、光あるいは電子線での硬化が可能であり、必要に応じて重合開始剤や添加化合物を含有してもよい。
【０１２７】
電子写真感光体の各層の形成工程において、使用する溶剤としては、クロロベンゼン、テトラヒドロフラン、１，４−ジオキサン、トルエン、キシレンなどが挙げられ、単独で用いても複数の溶剤を用いてもよい。
【０１２８】
また、上記の電子写真感光体の電荷発生層や電荷輸送層などの各層を形成するための塗布の方法としては、浸漬塗布法、スプレー塗布法、バーコート法など通常知られている方法が使用できる。
【０１２９】
次に本発明の電子写真感光体を有するプロセスカートリッジを有する電子写真装置について説明する。
【０１３０】
図４に本発明の電子写真感光体を有するプロセスカートリッジを有する電子写真装置の概略構成を示す。
【０１３１】
図４に接触帯電方式の電子写真装置の一例を示した。本例は転写式複写機もしくはプリンターである。
【０１３２】
１は電子写真感光体でドラム型のものである。この電子写真感光体１は矢印Ａの時計方向に所定の周速度（プロセススピード）をもって回転駆動される。
【０１３３】
２は帯電手段としての接触帯電部材である帯電ローラである。この帯電ローラ２は該帯電ローラに圧設した電子写真感光体１の回転に従動して回転し、バイアス電源２ＡからＤＣ電圧が印加される。この帯電ローラ２により電子写真感光体１の周面が所定の極性・電位にかつ一様に接触帯電方式で帯電処理される。
【０１３４】
その電子写真感光体１の帯電処理面に不図示の露光手段（原稿像の結像露光手段、レーザービームスキャナなど）により目的画像情報の露光光３が照射されて電子写真感光体１の面に目的画像情報に対応した静電潜像が形成されていく。
【０１３５】
その形成静電潜像は現像器４の荷電粒子（トナー）５で正規現像または反転現像により可転写粒子像（トナー像）５ａとして顕画化される。
【０１３６】
次いでそのトナー像は電子写真感光体１と該電子写真感光体に圧設している転写手段としての転写ローラ７とのニップ部（転写部）に給紙カセット９から給紙ローラ１０およびレジストローラ１１により所定のタイミングで一枚ずつ給送された用紙６に被転写粒子５ｂが付着する。転写ローラ７にはバイアス電源７Ａからトナー５の保有電荷とは逆極性のバイアス電圧が印加されている。
【０１３７】
トナー像転写を受けた用紙６は電子写真感光体１の面から分離されて不図示の定着手段へ搬送されてトナー像の定着処理を受ける。
【０１３８】
トナー像転写後の電子写真感光体１面はクリーナー（クリーニング装置）８により転写残りトナーなどの付着汚染物の除去を受けて洗浄面化されて繰返して作像に供される。
【０１３９】
尚、複数の電子写真感光体、帯電ローラおよび現像装置を有する、接触帯電方式のフルカラー電子写真装置の例を図５に示す。このフルカラー電子写真装置は各色のトナー（ブラック、シアン、マゼンタ、イエロー）を収容した図４と同様のプロセスカートリッジを縦置きに並列に配列し、それぞれの転写手段によって順次転写を行い、最後に定着を行うタンデム型と呼ばれるカラー電子写真装置である。２０Ｋ、２０Ｃ、２０Ｍ、２０Ｙは各色プロセスカートリッジ、２１Ｋ、２１Ｃ、２１Ｍ、２１Ｙは電子写真感光体、２２Ｋ、２２Ｃ、２２Ｍ、２２Ｙは帯電ローラ、２３は転写ローラ、２４は紙搬送ベルト、２５はレーザー光源、２６はトナー、２７は定着器、２８は給紙ローラである。
【０１４０】
本発明の電子写真感光体は電子写真複写機に利用するのみならず、レーザービームプリンター、ＣＲＴプリンター、ＬＥＤプリンター、液晶プリンターおよびレーザー製版など電子写真応用分野にも広く用いることができる。
【０１４１】
以下に本発明の感光層の実施例を示すが、本発明はこれらに限定されない。なお、実施例中の「部」は「質量部」を意味する。
【実施例】
【０１４２】
（実施例１）
ＳｎＯ２コート処理硫酸バリウム１０部、酸化チタン２部、フェノール樹脂６部、シリコーンオイル０．００１部を２０部のメタノール／メトキシプロパノール＝２／８混合溶剤に加えた塗料を作製し、その塗料を直径３０ｍｍ×長さ２６０．５ｍｍのアルミニウムシリンダー上に浸漬塗布法にて塗布し、１４０℃で３０分熱硬化することにより、膜厚が１５μｍの導電層を形成した。
【０１４３】
次に、この導電層上に、Ｎ―メトキシメチル化ナイロン３部及び共重合ナイロン３部をメタノール６５部及びｎ−ブタノール３０部の混合溶剤に溶解した溶液を浸漬塗布法で塗布し、乾燥することによって、膜厚が０．６μｍの中間層を形成した。
【０１４４】
次にＣｕＫαのＸ線回折スペクトルにおける回折角２θ±０．２°の７．４°、２８．２°に強いピークを有するヒドロキシガリウムフタロシアニン４部と、ポリビニルブチラール（商品名：エスレックＢＸ−１、積水化学（株）製）２部と、シクロヘキサノン６０部とを、直径１ｍｍのガラスビーズを用いたサンドミル装置で４時間分散後、エチルアセテート１００部を加えて、電荷発生層用分散液を調製した。これを中間層上に浸漬法で塗布し、膜厚が０．２３μｍの電荷発生層を形成した。
【０１４５】
次に、電荷輸送物質として上記式（ＣＴ−４２）で示された化合物５部と、結着樹脂として上記式（ＰＡ−２）および（ＰＡ−９）で示された繰り返し構造単位を有する共重合ポリアリレート樹脂（重量平均分子量（Ｍｗ）＝１２５０００、樹脂中におけるテレフタル酸とイソフタル酸の質量比：テレフタル酸／イソフタル酸＝５０／５０、共重合比＝（ＰＡ−２）／（ＰＡ−９）＝７／３）を１０部と、上記式（Ａ）で示される構造を有する化合物として上記式（ＡＯ−１）で示された２，６−ジ−ターシャリーブチル−ｐ−クレゾール（商品名：ＢＨＴ、東京化成工業（株）製）０．５０部を、モノクロロベンゼン１００部に溶解し、電荷輸送層用塗布液を調製した。これを電荷発生層上に浸漬法で塗布し、１２０℃、１時間乾燥して、膜厚が１７μｍの電荷輸送層を形成した。
【０１４６】
このようにして、本発明の電子写真感光体を作製した。
【０１４７】
次に電子写真感光体の評価法について説明する。
【０１４８】
評価装置はキヤノン（株）製ＬＢＰ−２５１０（一次帯電：接触帯電方式、プロセススピード：９４．２ｍｍ／ｓｅｃ）を電子写真感光体の帯電電位を調整できるように改造して用いた。評価は、高温高湿環境下（３０℃、８０％ＲＨ）で行った。作製した電子写真感光体の暗部電位（Ｖｄ）、光を照射して暗部電位Ｖｄから光減衰させた明部電位（Ｖｌ）、２０００枚の繰り返し使用時の暗部電位（Ｖｄ２０００）の初期からの変動分（Ｖｄ２０００−Ｖｄ＝ΔＶｄ）、及び、２０００枚の繰り返し使用時の明部電位（Ｖｌ２０００）の初期からの変動分（Ｖｌ２０００−Ｖｌ＝ΔＶｌ）の評価は、装置の光源を像露光量が電子写真感光体表面上での光量が０．３μＪ／ｃｍ２となるように設定し、電子写真感光体の非露光部の暗部電位（Ｖｄ）が、Ｖｄ＝−５００Ｖとなるように設定し、Ａ４サイズの普通紙を連続して画像出力を２０００枚行い、その前後での表面電位を測定することにより行なった。電子写真感光体の表面電位の測定は、電子写真感光体端部より１３０ｍｍの位置に電位測定用プローブが位置するように固定された冶具と現像器とを交換して、現像器位置で行った。結果を表１に示す。
【０１４９】
また、電子写真感光体の光メモリーの評価法については、１ｃｍ×５ｃｍの穴をあけた黒色フィルムを、その穴が電子写真感光体端部より１３０ｍｍの位置にくるように貼り付けて遮光し、電子写真感光体表面において１５００Ｌｕｘの露光量になるようにハロゲンランプの位置を調節し、その１５００Ｌｕｘの白色光を電子写真感光体に５分間照射した後、黒色フィルムを取り除いて１分後に遮光部（Ｖｄ（遮光部））と非遮光部（Ｖｄ（非遮光部））の暗部電位の差（Ｖｄ（非遮光部）−Ｖｄ（遮光部）＝光メモリー）を測定することにより行なった。結果を表１に示す。
【０１５０】
また、Ａ４サイズの普通紙を１枚画像出力ごとに１度停止する間欠モードにて１０００枚の画像出力を行い、１０００枚の画像出力後、電子写真感光体の初期からの削れ量の評価を行った。その際の膜厚測定は、フィッシャー（株）製、膜厚測定機  フィッシャーＭＭＳ  渦電流法プローブＥＡＷ３．３で行なった。結果を表１に示す。
【０１５１】
（実施例２〜１９）
電荷輸送物質として表１の「電荷輸送物質」の欄に示した化合物と、添加化合物として表１の「添加化合物」の欄に示した上記式（Ａ）で示される構造を有する化合物あるいは上記式（Ｂ）で示される構造を有する化合物を使用した以外は実施例１と同様に電子写真感光体を作製し、同様の評価を行なった。結果を表１に示す。
【０１５２】
なお、添加化合物として用いた上記式（ＡＯ−２）で示される化合物は、商品名：ＩＲＧＡＮＯＸ  １３３０、チバ・スペシャルティ・ケミカルズ（株）製、上記式（ＡＯ−３）で示される化合物は、商品名：ＩＲＧＡＮＯＸ  １０３５、チバ・スペシャルティ・ケミカルズ（株）製、上記式（ＡＯ−４）で示される化合物は、商品名：ＩＲＧＡＮＯＸ  ２５９、チバ・スペシャルティ・ケミカルズ（株）製、上記式（ＡＯ−５）で示される化合物は、商品名：ＩＲＧＡＮＯＸ  １０１０、チバ・スペシャルティ・ケミカルズ（株）製、上記式（ＡＯ−６）で示される化合物は、商品名：ＩＲＧＡＮＯＸ  ５６５、チバ・スペシャルティ・ケミカルズ（株）製、上記式（ＡＯ−７）で示される化合物は、商品名：サノール  ＬＳ−２６２６、三共ライフテック（株）製、上記式（ＡＯ−８）で示される化合物は、商品名：ＴＩＮＵＶＩＮ  １４４、チバ・スペシャルティ・ケミカルズ（株）製、上記式（ＡＯ−９）で示される化合物は、商品名：ＴＩＮＵＶＩＮ  ７６５、チバ・スペシャルティ・ケミカルズ（株）製、上記式（ＡＯ−１０）で示される化合物は、商品名：ＴＩＮＵＶＩＮ  １２３、チバ・スペシャルティ・ケミカルズ（株）製、上記式（ＡＯ−１１）で示される化合物は、商品名：ＴＩＮＵＶＩＮ  ６２２ＬＤ、チバ・スペシャルティ・ケミカルズ（株）製のものである。
【０１５３】
（実施例２０）
添加化合物の含有量を０．５０部から０．２５部に変更した以外は実施例１９と同様に電子写真感光体を作成し、同様の評価を行った。結果を表１に示す。
【０１５４】
（実施例２１）
添加化合物の含有量を０．５０部から０．７５部に変更した以外は実施例１９と同様に電子写真感光体を作成し、同様の評価を行った。結果を表１に示す。
【０１５５】
（実施例２２）
添加化合物の含有量を０．５０部から１．００部に変更した以外は実施例１９と同様に電子写真感光体を作成し、同様の評価を行った。結果を表１に示す。
【０１５６】
（実施例２３〜３４）
電荷輸送物質として表１の「電荷輸送物質」の欄に示した化合物と、添加化合物として表１の「添加化合物」の欄に示した上記式（Ａ）で示される構造を有する化合物あるいは上記式（Ｂ）で示される構造を有する化合物を使用した以外は実施例１と同様に電子写真感光体を作製し、同様の評価を行なった。結果を表１に示す。
【０１５７】
（実施例３５〜３７）
電荷輸送物質として上記式（ＣＴ−１７）で示された化合物を５部、添加化合物として表１の「添加化合物」の欄に示した上記式（Ａ）で示される構造を有する化合物、あるいは上記式（Ｂ）で示される構造を有する化合物を０．５部使用し、結着樹脂として上記式（ＰＡ−２）で示された繰り返し構造単位を有するポリアリレート樹脂（重量平均分子量（Ｍｗ）＝１２００００、樹脂中におけるテレフタル酸とイソフタル酸の質量比：テレフタル酸／イソフタル酸＝５０／５０）を使用した以外は実施例１と同様に電子写真感光体を作製し、同様の評価を行なった。結果を表１に示す。
【０１５８】
（実施例３８〜４０）
結着樹脂として上記式（ＰＣ−５）で示された繰り返し構造単位を有するポリカーボネート樹脂（商品名：ユーピロンＺ−４００、三菱エンジニアリングプラスチックス（株）製）を使用した以外は実施例３５〜３７と同様に電子写真感光体を作製し、同様の評価を行なった。結果を表１に示す。
【０１５９】
（実施例４１〜４３）
電荷輸送物質として上記式（ＣＴ−１０）で示された化合物を５部、結着樹脂として上記式（ＰＡ−１０）で示された繰り返し構造単位を有するポリアリレート樹脂（重量平均分子量（Ｍｗ）＝１３００００、樹脂中におけるテレフタル酸とイソフタル酸の質量比：テレフタル酸／イソフタル酸＝７０／３０）を使用した以外は実施例１と同様に電子写真感光体を作製し、同様の評価を行なった。結果を表１に示す。
【０１６０】
（実施例４４〜５０）
電荷輸送物質として上記式（ＣＴ−１７）で示された化合物を５部、表２で示した添加化合物を混合して添加化合物の総質量を０．５部として使用した以外は実施例１と同様に電子写真感光体を作製し、同様の評価を行なった。結果を表２に示す。ここで表２の中の「添加化合物の混合比」とは、添加化合物Ａ及び添加化合物Ｂが混合されて用いられている場合、「添加化合物Ａの質量部／添加化合物Ｂの質量部」を示す。例えば、実施例４４の場合、上記式（ＡＯ−２）で示される添加化合物が０．４５質量部、上記式（ＡＯ−１５）で示される添加化合物が０．０５質量部を混合して用いていることを示す。
【０１６１】
（実施例５１〜６１）
電荷輸送物質として表３の「電荷輸送物質」の欄に示した電荷輸送物質と、添加化合物として表３の「添加化合物」の欄に示した添加化合物を使用した以外は実施例１と同様に電子写真感光体を作製し、同様の評価を行なった。結果を表３に示す。
【０１６２】
（実施例６２〜７２）
電荷輸送物質として表４の「電荷輸送物質」の欄に示した電荷輸送物質と、添加化合物として表４の「添加化合物」の欄に示した添加化合物を使用した以外は実施例１と同様に電子写真感光体を作製し、同様の評価を行なった。結果を表４に示す。
【０１６３】
（実施例７３〜８３）
電荷輸送物質として表５の「電荷輸送物質」の欄に示した電荷輸送物質と、添加化合物として表５の「添加化合物」の欄に示した添加化合物を使用した以外は実施例１と同様に電子写真感光体を作製し、同様の評価を行なった。結果を表５に示す。
【０１６４】
（実施例８４〜９４）
電荷輸送物質として表６の「電荷輸送物質」の欄に示した電荷輸送物質と、添加化合物として表６の「添加化合物」の欄に示した添加化合物を使用した以外は実施例１と同様に電子写真感光体を作製し、同様の評価を行なった。結果を表６に示す。
【０１６５】
（比較例１〜１０）
電荷輸送物質として表７の「電荷輸送物質」の欄に示した電荷輸送物質と、添加化合物として表７の「添加化合物」の欄に示した添加化合物を使用した以外は実施例１と同様に電子写真感光体を作製し、同様の評価を行なった。結果を表７に示す。なお、表７の「添加化合物」の欄に示した添加化合物（ＡＯ−１２）〜（ＡＯ−２０）は下記の構造を有する化合物である。
【０１６６】
【化２８】
2005164663.tif 000029
【０１６７】
上記式（ＡＯ−１２）、（ＡＯ−１５）、及び（ＡＯ−１７）中、ｔＢｕはターシャリーブチル基を示し、上記式（ＡＯ−１９）のｎは構造単位の繰り返し回数を示す。
【０１６８】
なお、添加化合物として用いた上記式（ＡＯ−１２）で示される化合物は、商品名：ＩＲＧＡＮＯＸ  ２４５、チバ・スペシャルティ・ケミカルズ（株）製、上記式（ＡＯ−１３）で示される化合物は、商品名：ＴＩＮＵＶＩＮ  ７７０ＤＦ、チバ・スペシャルティ・ケミカルズ（株）製、上記式（ＡＯ−１４）で示される化合物は、商品名：ＴＩＮＵＶＩＮ  ２３４、チバ・スペシャルティ・ケミカルズ（株）製、上記式（ＡＯ−１５）で示される化合物は、商品名：ＩＲＧＡＦＯＳ  １６８、チバ・スペシャルティ・ケミカルズ（株）製、上記式（ＡＯ−１６）で示される化合物は、商品名：Ｓｕｍｉｌｉｚｅｒ  ＧＳ、住友化学工業（株）製、上記式（ＡＯ−１７）で示される化合物は商品名：Ａｎｔａｇｅ  Ｗ５００、川口化学工業（株）製、上記式（ＡＯ−１８）で示される化合物は、商品名：ＩＲＧＡＮＯＸ  １５２０、チバ・スペシャルティ・ケミカルズ（株）製、上記式（ＡＯ−１９）で示される化合物は、商品名：ＣＨＩＭＡＳＳＯＲＢ  ９４４ＬＤ、チバ・スペシャルティ・ケミカルズ（株）製、上記式（ＡＯ−２０）で示される化合物は、商品名：Ｓｕｍｉｌｉｚｅｒ  ＴＰＳ、住友化学工業（株）製のものである。
また、表７の「添加化合物」の欄に「無添加」と記載されている比較例は、添加化合物を含有していないことを示す。
【０１６９】
（比較例１１）
添加化合物の含有量を０．５０部から０．２０部に変更した以外は実施例１９と同様に電子写真感光体を作成し、同様の評価を行った。結果を表７に示す。
【０１７０】
（比較例１２）
添加化合物の含有量を０．５０部から１．２５部に変更した以外は実施例１９と同様に電子写真感光体を作成し、同様の評価を行った。結果を表７に示す。
【０１７１】
（比較例１３〜２４）
電荷輸送物質として表７の「電荷輸送物質」の欄に示した電荷輸送物質と、添加化合物として表７の「添加化合物」の欄に示した添加化合物を使用した以外は実施例１と同様に電子写真感光体を作製し、同様の評価を行なった。結果を表７に示す。
【０１７２】
（比較例２５）
電荷輸送物質として下記式（ＰＣＴ−１）で示される繰り返し構造単位を有するポリマー型の高分子電荷輸送物質１５部をクロロベンゼン１００部に溶解し、電荷輸送層用塗布液を得た。この電荷輸送層用塗布液を用いた以外は実施例１と同様に電子写真感光体を作製し、実施例１と同様の評価を行なった。結果を表７に示す。なお、通常のゲルパーミッションクロマトグラフィー（ＧＰＣ）による測定（使用カラム：昭和電工（株）製ＫＦ−８０２、展開溶媒：メタノール／テトラヒドロフラン＝７／３、検出器：ＲＩ検出器、サンプルの分子量はポリスチレン換算法により決定）では、下記式（ＰＣＴ−１）で示される化合物の重量平均分子量（Ｍｗ）は２０００であった。
【０１７３】
【化２９】
2005164663.tif 000030
【０１７４】
（比較例２６〜３６）
電荷輸送物質として上記式（ＰＣＴ−１）で示される繰り返し構造単位を有するポリマー型の高分子電荷輸送物質を１５部、添加化合物として表７の「添加化合物」の欄に示した添加化合物０．３部を使用した以外は実施例１と同様に電子写真感光体を作製し、同様の評価を行なった。結果を表７に示す。
【０１７５】
（比較例３７）
電荷輸送物質として、特許文献２に記載されている重合反応によって合成した下記式（ＰＣＴ−２）で示される化合物を用いた。下記式（ＰＣＴ−２）で示される化合物は通常のゲルパーミッションクロマトグラフィー（ＧＰＣ）による測定（使用カラム：昭和電工（株）製ＫＦ−８０２、展開溶媒：メタノール／テトラヒドロフラン＝７／３、検出器：ＲＩ検出器、サンプルの分子量はポリスチレン換算法により決定）のピーク面積比により、繰り返し回数ｎ＝４：ｎ＝５：ｎ＝６：ｎ＝７：ｎ＝８が７：２３：５０：１７：３の比率で混合されている電荷輸送物質であった。また、ＧＰＣによる測定では、下記式（ＰＣＴ−２）で示される化合物の重量平均分子量（Ｍｗ）は１７００であった。この下記式（ＰＣＴ−２）で示される化合物５部を使用した以外は実施例１と同様に電子写真感光体を作製し、同様の評価を行なった。結果を表７に示す。
【０１７６】
【化３０】
2005164663.tif 000031
【０１７７】
（比較例３８〜４８）
電荷輸送物質として下記式（ＰＣＴ−２）で示される繰り返し構造単位を有するポリマー型の高分子電荷輸送物質を５部、添加化合物として表７の「添加化合物」の欄に示した添加化合物０．５部を使用した以外は実施例１と同様に電子写真感光体を作製し、同様の評価を行なった。結果を表７に示す。
【０１７８】
（比較例４９）
電荷輸送物質として下記式（ＳＣＴ−１）で示される化合物を５部使用した以外は実施例１と同様に電子写真感光体を作製し、同様の評価を行なった。結果を表７に示す。
【０１７９】
【化３１】
2005164663.tif 000032
【０１８０】
（比較例５０）
電荷輸送物質として上記式（ＳＣＴ−１）で示される化合物を５部、添加化合物として（ＡＯ−１１）を０．５部を使用した以外は実施例１と同様に電子写真感光体を作製し、同様の評価を行なった。結果を表７に示す。
【０１８１】
【表１】
2005164663.tif 000033
【０１８２】
【表２】
2005164663.tif 000034
【０１８３】
【表３】
2005164663.tif 000035
【０１８４】
【表４】
2005164663.tif 000036
【０１８５】
【表５】
2005164663.tif 000037
【０１８６】
【表６】
2005164663.tif 000038
【０１８７】
【表７】
2005164663.tif 000039
【０１８８】
実施例と比較例を比較すると、本発明における特定の電荷輸送物質と特定の添加化合物とを併用した感光層において、他の電荷輸送物質と添加化合物を併用した感光層を用いた場合よりも、同露光量における感度が良好で、かつ明部電位の繰り返し使用前後の変動が小さくなって電位安定性が向上しており、長期繰り返し使用時にも電荷輸送層の削れ量が小さく、さらに光メモリーも小さい。表中でΔＶｌが負の値になっているのは、削れ量が大きいことによるものである。本発明の電子写真感光体を使用することにより、初期使用時と繰り返し使用時での濃度変化をすることのない安定した画像を長期にわたり提供することが可能になると考えられる。
【図面の簡単な説明】
【０１８９】
【図１】本発明の例示化合物（ＣＴ−１０）のＭＡＬＤＩ−ＴＯＦ−ＭＡＳＳスペクトルである。
【図２】本発明の例示化合物（ＣＴ−１７）のＭＡＬＤＩ−ＴＯＦ−ＭＡＳＳスペクトルである。
【図３】本発明の例示化合物（ＣＴ−３９）のＭＡＬＤＩ−ＴＯＦ−ＭＡＳＳスペクトルである。
【図４】接触帯電方式のプロセスカートリッジおよび電子写真装置の一例を示す図である。
【図５】フルカラー接触帯電方式の電子写真装置の一例を示す図である。図４で示したプロセスカートリッジを下からイエロー、マゼンタ、シアン、ブラックの順に縦型にタイデム式に並列した方式である。
【符号の説明】
【０１９０】
１  電子写真感光体
２  帯電ローラ
２Ａ  バイアス電源
３  露光光
４  現像器
５  荷電粒子（トナー）
５ａ  可転写粒子像（トナー像）
５ｂ  被転写粒子
６  用紙
７  転写ローラ
７Ａ  バイアス電源
８  クリーナー（クリーニング装置）
９  給紙カセット
１０  給紙ローラ
１１  レジストローラ
２０Ｋ、２０Ｃ、２０Ｍ、２０Ｙ  各色プロセスカートリッジ
２１Ｋ、２１Ｃ、２１Ｍ、２１Ｙ  電子写真感光体
２２Ｋ、２２Ｃ、２２Ｍ、２２Ｙ  帯電ローラ
２３  転写ローラ
２４  紙搬送ベルト
２５  レーザー光源
２６  トナー
２７  定着器
２８  給紙ローラ
【図１】
2005164663.tif 000057
【図２】
2005164663.tif 000058
【図３】
2005164663.tif 000059
【図４】
2005164663.tif 000060
【図５】
2005164663.tif 000061